FR 3064201 A1 20180928 FR 1752523 A 20170327 1 Eprouvette pour la validation de paramètres opératoires d'un procédé de fabrication additive d'une pièce par fusion laser sur lits de poudre DOMAINE TECHNIQUE La présente invention concerne une éprouvette pour la validation de paramètres opératoires d'un procédé de fabrication additive d'une pièce par fusion laser sur lits de poudre. ETAT DE L'ART La fabrication additive, en particulier par fusion laser sur lits de poudre, est un procédé de plus en plus utilisé qui présente de nombreux avantages. Avant de réaliser une pièce par fabrication additive, il est nécessaire de définir des paramètres opératoires, tels que la puissance du faisceau laser, la vitesse de balayage du faisceau, etc., qui sont propres au matériau utilisé. Dans le cas de pièces pour l'industrie aéronautique, le matériau est en général un alliage métallique et le procédé de fabrication additive est du type SLM (acronyme de l'anglais Selective Laser Melting). Les paramètres opératoires sont définis en deux étapes. Une première étape consiste à rechercher des paramètres permettant d'obtenir une matière saine, avec par exemple une densité de matière proche de 100%, une absence de manques de fusion, une absence de fissures, etc. La seconde étape consiste à vérifier que la pièce est réalisable par fabrication additive avec les paramètres choisis à l'étape précédente et que les états de surface obtenus sont satisfaisants, en particulier dans des zones à risques, telles qu'au niveau de faces orientées vers le bas (appelées downskin), de faces orientées vers le haut (appelées upskin), de parois minces, etc. Lorsque les résultats de la seconde étape ne sont pas satisfaisants, il convient de répéter la première étape en modifiant les paramètres opératoires. C'est par exemple le cas lorsque les paramètres permettant d'obtenir la meilleure santé matière ne sont pas adaptés à la fabrication des 3064201 2 faces downskin et upskin. Dans ce cas, une nouvelle itération complète est nécessaire et cette itération est longue et coûteuse. Le nombre important de paramètres à étudier implique généralement d'évaluer la santé matière d'un grand nombre d'échantillons lors de la 5 première étape. Cette évaluation est faite par analyse d'images sur coupe micrographique, ce qui rend cette étape fastidieuse. Dans la technique actuelle, on étudie l'influence des paramètres opératoires sur la santé matière au travers de la fabrication d'éprouvettes sous forme de cubes (typiquement 10x10x10mm3). Lors de la deuxième étape, des éprouvettes 10 de formes plus complexes sont utilisées pour évaluer si différentes formes (parois minces, downskin, upskin, etc.) sont fabricables avec les paramètres définis au préalable. L'inconvénient de cette technique réside dans le temps nécessaire à la fabrication et à l'analyse métallographique de chaque géométrie et pour 15 chaque paramètre. La pluralité des essais engendre beaucoup de temps passé entre les itérations successives. En effet, le procédé de fabrication par fusion laser sur lits de poudre présente l'avantage d'être très réactif. Cependant, dans un contexte industriel de fabrication de pièces, le temps passé sur le développement de 20 paramètres de construction en fusion laser limite la réactivité de ce procédé de fabrication. L'invention propose une solution simple, efficace et économique à ce problème. EXPOSE DE L'INVENTION 25 L'invention propose à cet effet une éprouvette pour la validation de paramètres opératoires d'un procédé de fabrication additive d'une pièce par fusion laser sur lits de poudre, ladite éprouvette étant formée d'une seule pièce par fabrication additive par fusion laser sur lits de poudre identique à celle utilisée pour la pièce à fabriquer, ladite éprouvette comportant au 30 moins une face supérieure, au moins une face inférieure et des faces latérales dont des faces avant et arrière sensiblement opposées, ladite 3064201 3 éprouvette comportant en outre au moins un évidement débouchant sur lesdites faces latérales avant et arrière, ledit évidement ayant en section transversale une forme sensiblement triangulaire et étant délimité par trois faces internes dont une première face interne inférieure orientée vers le 5 haut, une deuxième face interne supérieure orientée vers le bas, et une troisième face interne supérieure qui définit une paroi mince avec une autre desdites faces latérales, qui est inclinée. L'étape d'identification de paramètres de fabrication permettant d'obtenir une santé matière dense et conforme est indispensable. Il est 10 donc avantageux de développer des solutions permettant de réduire le processus industriel de recherche de ces paramètres. Pour cela, on propose, une nouvelle géométrie d'éprouvette qui rend possible dans un même temps l'observation de la santé matière, ainsi que des états de surface et de la fabricabilité de certaines formes particulières. L'éprouvette, 15 qui peut être de taille réduite, permet de multiplier sur un même plateau de fabrication le nombre de jeux de paramètres opératoires évalués et donc d'avoir très vite un aperçu de la qualité des paramètres testés en termes de santé matière, fabricabilité, rendement massique, etc. L'éprouvette selon l'invention peut comprendre une ou plusieurs des 20 caractéristiques suivantes, prises isolément les unes des autres ou en combinaison les unes avec les autres : - l'éprouvette comprend deux parties distinctes, respectivement une partie massive et une partie fine ou amincie comportant ledit évidement, - lesdites faces inférieure et supérieure sont au moins en partie 25 sensiblement parallèles ; - lesdites faces latérales avant et arrière sont au moins en partie sensiblement parallèles ; - lesdites faces latérales avant et arrière sont reliées par des faces latérales au moins en partie sensiblement parallèles ; 3064201 4 -ladite deuxième face est inclinée d'un angle de l'ordre de 45° par rapport à ladite face inférieure et/ou d'un angle de l'ordre de 25° par rapport à ladite troisième face ; - ladite première face est inclinée d'un angle de l'ordre de 65° par rapport à 5 ladite deuxième face et/ou d'un angle de l'ordre de 90° par rapport à ladite troisième face ; - ladite face latérale inclinée forme un angle de l'ordre de 70° avec ladite face inférieure ; - ladite face latérale inclinée est orientée vers le bas ; 10 - ladite face arrière comprend une partie supérieure sensiblement perpendiculaire à la face supérieure et une partie inférieure inclinée d'un angle de l'ordre de 60° par rapport à la face inférieure ; - ledit évidement débouche respectivement sur lesdites parties supérieure et inférieure de ladite face arrière. 15 DESCRIPTION DES FIGURES L'invention sera mieux comprise et d'autres détails, caractéristiques et avantages de l'invention apparaîtront à la lecture de la description suivante faite à titre d'exemple non limitatif et en référence aux dessins annexés, dans lesquels : 20 - la figure 1 est une vue très schématique d'une machine de fabrication additive, - la figure 2 est une vue très schématique d'une éprouvette selon l'invention et montre des étapes de fabrication et d'utilisation de cette éprouvette, - les figures 3a à 3d sont d'autres vues schématiques de l'éprouvette de la 25 figure 2, et - les figures 4a et 4b sont des images obtenues au microscope de parties d'éprouvettes selon l'invention, réalisées avec des paramètres opératoires différents. DESCRIPTION DETAILLEE 3064201 5 La figure 1 montre une machine de fabrication d'une pièce par fabrication additive et en particulier par fusion sélective de couches de poudre par faisceau de haute énergie. La machine comprend un bac d'alimentation 170 contenant de la 5 poudre métallique, un rouleau 130 pour transvaser cette poudre depuis ce bac 170 et étaler une première couche 110 de cette poudre sur un support de construction 180 (il peut s'agir d'un support massif, d'une partie d'une autre pièce ou d'une grille support utilisée pour faciliter la construction de certaines pièces). 10 La machine comprend également un bac de recyclage 140 pour récupérer une infime partie de la poudre usagée (en particulier non fondue ou non frittée) et la majeure partie de la poudre en excès, après étalement de la couche de poudre sur le support de construction 180. Ainsi, la majeure partie de la poudre du bac de recyclage est composée de poudre 15 neuve. Aussi, ce bac de recyclage 140 est communément appelé par la profession bac de trop plein ou cendrier. Cette machine comprend également un générateur 190 de faisceau laser 195, et un système de pilotage 150 apte à diriger ce faisceau 195 sur n'importe quelle région du support de construction 180 de façon à balayer 20 n'importe quelle région d'une couche de poudre. La mise en forme du faisceau laser et la variation de son diamètre sur le plan focal se font respectivement au moyen d'un dilatateur de faisceau 152 et d'un système de focalisation 154, l'ensemble constituant le système optique. Cette machine peut appliquer le procédé assimilable à un procédé 25 de fusion laser sur lit de poudre ou SLM (acronyme de l'anglais Selective Laser Melting) sur une poudre et peut utiliser n'importe quel faisceau de haute énergie en place du faisceau laser 195, tant que ce faisceau est suffisamment énergétique pour fondre les particules de poudre. Le rouleau 130 peut être remplacé par un autre système de dépose 30 approprié, tel qu'un dévidoir (ou trémie) associé à une lame de raclage, à 3064201 6 un couteau ou à une brosse, apte à transvaser et étaler la poudre en couche. Le système de pilotage 150 comprend par exemple au moins un miroir 155 orientable sur lequel le faisceau laser 195 se réfléchit avant 5 d'atteindre une couche de poudre dont chaque point de la surface se trouve située toujours à la même hauteur par rapport à la lentille de focalisation, contenue dans le système de focalisation 154, la position angulaire de ce miroir 155 étant pilotée par une tête galvanométrique pour que le faisceau laser balaye au moins une région de la première couche de poudre, et 10 suive ainsi un profil de pièce pré-établi. La machine fonctionne de la façon suivante. On dépose à l'aide du rouleau 130 une première couche 110 de poudre d'un matériau sur le support de construction 180, cette poudre étant transvasée depuis un bac d'alimentation 170 lors d'un mouvement aller du rouleau 130 puis elle est 15 raclée, et éventuellement légèrement compactée, lors d'un (ou de plusieurs) mouvement(s) de retour du rouleau 130. L'excédent de poudre est récupéré dans le bac de recyclage 140. On porte une région de cette première couche 110 de poudre, par balayage avec le faisceau laser 195, à une température supérieure à la température de fusion de cette poudre 20 (température de liquidus). La tête galvanométrique est commandée selon les informations contenues dans la base de données de l'outil informatique utilisé pour la conception et la fabrication assistées par ordinateur de la pièce à fabriquer. Ainsi, les particules de poudre 160 de cette région de la première couche 110 sont fondues et forment un premier cordon 115 d'un 25 seul tenant, solidaire avec le support de construction 180. On abaisse le support 180 d'une hauteur correspondant à l'épaisseur déjà définie de la première couche (entre 20 et 100 pm et en général de 30 à 50 pm). L'épaisseur de la couche de poudre à fusionner ou à consolider reste une valeur variable d'une couche à l'autre car elle est fort dépendante de la 30 porosité du lit de poudre et de sa planéité alors que le déplacement pré- programmé du support 180 est une valeur invariable au jeu près. On 3064201 7 dépose ensuite une deuxième couche 120 de poudre sur la première couche 110 et sur ce premier cordon 115, puis on chauffe par exposition au faisceau laser 195 une région de la deuxième couche 20 qui est située partiellement ou complètement au-dessus de ce premier cordon 115, de 5 telle sorte que les particules de poudre de cette région de la deuxième couche 120 sont fondues, avec au moins une partie du premier élément 15, et forment un deuxième cordon d'un seul tenant ou consolidé 125, l'ensemble de ces deux cordons 115 et 125 formant un bloc d'un seul tenant. A cet effet, le deuxième cordon 125 est avantageusement déjà 10 entièrement lié dès qu'une partie de ce deuxième cordon 125 se lie au premier élément 115. On poursuit ensuite ce processus de construction de la pièce couche par couche en ajoutant des couches supplémentaires de poudre sur l'ensemble déjà formé. Le balayage avec le faisceau 195 permet de construire chaque couche en lui donnant une forme en accord 15 avec la géométrie de la pièce à réaliser. Les couches inférieures de la pièce se refroidissent plus ou moins vite au fur et à mesure que les couches supérieures de la pièce se construisent. Afin de diminuer la contamination de la pièce, par exemple en oxygène dissous, en oxyde(s) ou en un autre polluant lors de sa fabrication 20 couche par couche telle que décrite ci-dessus, cette fabrication doit être effectuée dans une enceinte à degré d'hygrométrie contrôlée et adaptée au couple procédé/matériau, remplie d'un gaz neutre (non réactif) vis-à-vis du matériau considéré tel que l'azote (N2), l'argon (Ar) ou l'hélium (He) avec ou non addition d'une faible quantité d'hydrogène (H2) connu pour son 25 pouvoir réducteur. Un mélange d'au moins deux de ces gaz peut être aussi considéré. Pour empêcher la contamination, notamment par l'oxygène du milieu environnant, il est d'usage de mettre cette enceinte en surpression. Ainsi selon l'état de l'art actuel, la fusion sélective ou le frittage sélectif par laser permet de construire avec une bonne précision 30 dimensionnelle des pièces faiblement polluées dont la géométrie en trois dimensions peut être complexe. 3064201 8 La fusion sélective ou le frittage sélectif par laser sur lit de poudre utilise en outre de préférence des poudres de morphologie sphérique, propres (c'est-à-dire non contaminées par des éléments résiduels provenant de la synthèse), très fines (la dimension de chaque particule est 5 comprise entre 1 et 100 um et de préférence entre 45 et 90 um), ce qui permet d'obtenir un excellent état de surface de la pièce finie. La poudre est de préférence en alliage métallique, par exemple à base nickel. La fusion sélective ou le frittage sélectif par laser permet par ailleurs une diminution des délais de fabrication, des coûts et des frais fixes, par 10 rapport à une pièce moulée, injectée ou usinée dans la masse. Selon l'invention, une pièce, par exemple aéronautique, est réalisée par fabrication additive par la technique précitée. Pour valider les paramètres opérationnels de fabrication de cette pièce, une éprouvette est préalablement également réalisée par fabrication additive avec la même 15 poudre. En fabricant les éprouvettes de contrôle de la santé matière selon le modèle proposé ci-dessous, il est possible en une seule observation microscopique, d'établir si les paramètres de fusion laser sont propices à la fabrication de la pièce et ce quelle que soit sa géométrie. 20 La figure 2 montre des étapes de fabrication additive de l'éprouvette 200, couche par couche ou cordon par cordon 115, 125 (à gauche sur le dessin). Après fabrication, l'éprouvette 200 fait l'objet de mesures de son état de surface par palpage, ce palpage étant schématiquement représenté par les flèches F. Enfin, l'éprouvette 200 est enrobée de manière unitaire 25 dans un bloc 202, ici cylindrique, par exemple en résine transparente, en vue de son observation par microscope 204. Il est ainsi possible de visualiser des parties fines et massives de l'éprouvette 200. Les figures 3a à 3d montrent dans le détail les formes et dimensions de l'éprouvette 200 selon l'invention. 3064201 9 L'éprouvette 200 est formée d'une seule pièce par fabrication additive par fusion laser sur lits de poudre. La poudre utilisée est identique à celle utilisée pour la pièce à fabriquer. Dans l'exemple représenté, l'éprouvette 200 comporte au moins une 5 face supérieure 210, au moins une face inférieure 212 et des faces latérales 214, 216, 218, 220 dont des faces avant 214 et arrière 216 sensiblement opposées. L'éprouvette 200 comporte en outre au moins un évidement 217 débouchant sur les faces latérales avant et arrière 214, 216. L'évidement 10 217 présente un axe A sensiblement perpendiculaire aux plans passant par les faces 214, 216. L'évidement 217 a en section transversale (par rapport à l'axe A) une forme sensiblement triangulaire et est délimité par trois faces internes 222, 224, 226 dont une première face interne inférieure 222 est orientée vers le haut, une deuxième face interne supérieure 224 est 15 orientée vers le bas, et une troisième face interne supérieure 226 définit une paroi mince 228 avec une autre 220 des faces latérales. La face 220 est ici inclinée. Les faces inférieure 212 et supérieure 210 sont ici sensiblement parallèles. Les faces latérales avant 214 et arrière 216 sont au moins en 20 partie sensiblement parallèles. La face avant 214 est ici plane alors que la face arrière 216 comprend deux parties planes et inclinées l'une par rapport à l'autre. Elle comprend une partie supérieure 216a sensiblement perpendiculaire à la face supérieure 210 et une partie inférieure 216b inclinée d'un angle par rapport à la face inférieure 212. 25 Les faces latérales avant 214 et arrière 216 sont reliées par les faces latérales 218, 220 qui sont au moins en partie sensiblement parallèles. L'une 218 de ces faces latérales est plane. L'autre 220 des faces latérales comprend deux parties planes et inclinées l'une par rapport à l'autre. Elle comprend une partie supérieure 220a sensiblement perpendiculaire à la 30 face supérieure 210 et une partie inférieure 220b inclinée d'un angle c par 3064201 10 rapport à la face inférieure 212. L'évidement 217 débouche respectivement sur les parties supérieure 220a et inférieure 220a de cette face arrière. Dans l'exemple représenté : - la deuxième face 224 est inclinée d'un angle a de l'ordre de 45° par 5 rapport à la face inférieure 212 et d'un angle y de l'ordre de 25° par rapport à la troisième face 226, - la première face 222 est inclinée d'un angle 13 de l'ordre de 65° par rapport à la deuxième face 224 et d'un angle Ô de l'ordre de 90° par rapport à la troisième face 226, 10 - la face latérale inclinée 220, 220b forme un angle c de l'ordre de 70° avec la face inférieure 212, et - la partie inférieure 220b forme un angle 0 de l'ordre de 60° avec la face inférieure 212. Par ailleurs, les dimensions de l'éprouvette 200 proposée ici ont été 15 retenues car elles permettent dans un volume réduit (de l'ordre de 10x10x1Omm3) d'évaluer la santé matière, la fabricabilité, et le rendement massique. La dimension L entre la face 218 et la partie 220a est de l'ordre de 12mm, la dimension D entre les faces 210, 212 est de l'ordre de 12mm et la dimension E entre la face 214 et la partie 216a est de l'ordre de 8mm. 20 La paroi mince 228 a de plus une épaisseur de l'ordre de 0,5mm (dimension G entre la face 226 et la partie 220b. L'éprouvette 200 selon l'invention présente ainsi : - une partie massive formée par la large partie de son volume, - une partie fine à savoir la paroi mince 228 construite en dévers, 25 - des faces en upskin à savoir les faces 222 et 226, - et des faces en downskin à savoir les faces 224 et 220 De plus, une face upskin 226 et une face downskin 220 sont situées de part et d'autre la paroi mince 228. Ces principales formes permettent d'évaluer, avec les ensembles de paramètres testés, le spectre global de la 30 faisabilité de fabrication de toutes sortes de formes et limitent donc par 3064201 11 conséquent les risques de mauvaise surprise lors de la fabrication effective de la pièce. L'éprouvette 200 présente une large partie de son volume ne comportant aucune difficulté particulière. Ce volume permet de contrôler la 5 santé matière représentative d'une partie massive d'une pièce. Parmi les zones singulières les plus critiques de la fabrication par fusion laser sur lits de poudre, on peut citer : - les zones construites en dévers dont les couches successives ont une portion de poudre fusionnée reposant sur de la poudre non fusionnée issue 10 de la couche précédente. L'angle c de 45° pour la paroi mince 228 a été retenu car il est généralement associé à une limite naturelle de construction sans ajout de support, - la paroi mince 228 construite en dévers sert à démontrer que le choix d'un jeu de paramètres de construction permet une bonne fabricabilité d'une 15 zone compilant deux cas critiques : une partie fine et une zone construite en appui sur de la poudre non fusionnée. L'épaisseur G de 0,5mm est intéressante car ce type d'épaisseur s'approche des limites du procédé de fabrication additive. Plusieurs angles en dévers, se fabricant sur de la poudre non 20 fusionnée sont présents sur cette géométrie, parmi eux deux sont accessibles à des mesures de rugosité par des procédés de palpage, par exemple. L'analyse métallographique réalisée sur l'éprouvette consiste en la mesure de la densité de matière apparente sur la surface observée. Dans 25 un second temps la rugosité des faces downskin et upskin font aussi l'objet d'une évaluation. Enfin, et comme représenté sur les figures 4a et 4b, il est possible de quantifier la réponse du jeu de paramètres lors de la fabrication des parties fines. L'invention permet ainsi d'accélérer et d'alléger un processus à 30 l'origine intrinsèquement fastidieux, et qui pourtant reste absolument 3064201 12 incontournable au développement de paramètres de construction par procédé de fusion laser sur lits de poudre. De plus, il permet une limitation des quantités de matière perdue, dans le sens où cette matière n'est utilisée que pour la validation de 5 paramètres de fabrication et qu'elle n'est pas réutilisable pour la fabrication de pièces à valeur ajoutée. La réduction du nombre d'étapes permet cette économie. Ce gain permet de diminuer de 2 à 5 étapes le processus de réglage industriel du jeu des paramètres de fabrication. Enfin, la conception de l'éprouvette 200 a été réalisée dans l'objectif 10 de permettre directement une analyse métallographique par enrobage. L'éprouvette 200 n'a pas besoin d'être « redécoupée » ou « réduite en taille », elle est directement « enrobable » et analysable sous microscope (figure 2). 15 REVENDICATIONS1. Eprouvette (200) pour la validation de paramètres opératoires d'un procédé de fabrication additive d'une pièce par fusion laser sur lits de poudre, ladite éprouvette étant formée d'une seule pièce par fabrication additive par fusion laser sur lits de poudre identique à celle utilisée pour la pièce à fabriquer, ladite éprouvette comportant au moins une face supérieure (210), au moins une face inférieure (212) et des faces latérales (214, 216, 218, 220) dont des faces avant (214) et arrière (216) sensiblement opposées, ladite éprouvette comportant en outre au moins un évidement (217) débouchant sur lesdites faces latérales avant et arrière, ledit évidement ayant en section transversale une forme sensiblement triangulaire et étant délimité par trois faces internes dont une première face interne inférieure (222) orientée vers le haut, une deuxième face interne supérieure (224) orientée vers le bas, et une troisième face interne supérieure (226) qui définit une paroi mince (228) avec une autre (220, 220b) desdites faces latérales, qui est inclinée. 2. Eprouvette (200) selon la revendication 1, dans laquelle lesdites faces inférieure (212) et supérieure (210) sont au moins en partie sensiblement parallèles. 3. Eprouvette (200) selon la revendication 1 ou 2, dans laquelle lesdites faces latérales avant (214) et arrière (216) sont au moins en partie sensiblement parallèles. 4. Eprouvette (200) selon l'une des revendications précédentes, dans laquelle lesdites faces latérales avant (214) et arrière (216) sont reliées par des faces latérales (218, 220) au moins en partie sensiblement parallèles. 5. Eprouvette (200) selon l'une des revendications précédentes, dans laquelle ladite deuxième face (224) est inclinée d'un angle (a) de l'ordre de 45° par rapport à ladite face inférieure (212) et/ou d'un angle (y) de l'ordre de 25° par rapport à ladite troisième face (226). 3064201 14 6. Eprouvette (200) selon l'une des revendications précédentes, dans laquelle ladite première face (222) est inclinée d'un angle (13) de l'ordre de 65° par rapport à ladite deuxième face (224) et/ou d'un angle (Ô) de l'ordre de 90° par rapport à ladite troisième face (226). 5 7. Eprouvette (200) selon l'une des revendications précédentes, dans laquelle ladite face latérale inclinée (220, 220b) forme un angle (c) de l'ordre de 70° avec ladite face inférieure (212). 8. Eprouvette (200) selon l'une des revendications précédentes, dans laquelle ladite face latérale inclinée (220, 220b) est orientée vers le bas. 10 9. Eprouvette (200) selon l'une des revendications précédentes, dans laquelle ladite face arrière (216) comprend une partie supérieure (216a) sensiblement perpendiculaire à la face supérieure (210) et une partie inférieure (216b) inclinée d'un angle (0) de l'ordre de 60° par rapport à la face inférieure (212). 15 10. Eprouvette (200) selon l'une des revendications précédentes, dans laquelle ledit évidement (217) débouche respectivement sur lesdites parties supérieure (216a) et inférieure (216b) de ladite face arrière (216). 20